실시 예 56 내지 64 에서 는 , 상기 기술 된 바 와 같이 코팅 을 제조 하 였 다 . 카본 블랙 및 알루미나 분 산액 , 비닐 트라이 메 톡 시 실란 , 페노티 아진 저 해제 , 벤조페논 광 개시제 블 렌 드 및 프로 폭시 화 글리세 릴 트라이 아크릴 레이트 를 맥스 100 컵 에 첨가 하 고 3 , 000 RPM 에서 5 분 동안 고속 혼합 하 였 다 . IRGACURE ™ 819 포스핀 옥사이드 광 개시제 및 IRGACURE ™ 2100 액체 포스핀 옥사이드 광 개시제 를 첨가 하 고 , 혼합물 을 3 , 000 RPM 에서 5 분 동안 각각 2 회 고속 혼합 하 여 혼합물 에 포스핀 옥사이드 광 개시제 를 완전히 혼합 시켰 다 . 실록 산 아크릴 레이트 습윤 화제 및 폴리에틸렌 왁스 분 산액 을 첨가 하 고 혼합물 을 3 , 000 RPM 에서 5 분 동안 고속 혼합 하 였 다 . 아크릴산 및 지방족 우레탄 다이아 크릴 레이트 를 첨가 하 고 , 혼합물 을 3 , 000 RPM 에서 2 회 고속 혼합 하 였 다 . 혼합물 을 충분 한 시간 동안 혼합 하 여 지방족 우레탄 다이아 크릴 레이트 가 완전히 혼합 되 도록 하 였 다 . 그 후 , 혼합물 을 맥스 20 컵 에 분할 하 고 멜라민 을 첨가 하 고 혼합물 을 3 , 000 RPM 에서 5 분 동안 고속 혼합 하 였 다 . 그 후 , 부가물 을 첨가 하 고 혼합물 을 3 , 000 RPM 에서 5 분 동안 고속 혼합 하 였 다 . 앞서 제조 된 혼합물 대 멜라민 수지 대 부가물 의 비 는 6 . 75 : 0 . 9 : 1 . 35 였 다 . 표 18 에 성분 들 의 양 을 열거 하 였 다 .